높은 기계적 강도 및 불순물 배재율을 갖는 동시에 우수한 수투과도 및 파단 신도를 갖는 다공성 막 및 그 제조방법이 개시된다. 본 발명의 다공성 막은 다수의 구정들(球晶: spherical crystallites)을 포함하는 대칭적 비드 구조(symmetric bead structure)를 갖되, 상기 다수의 구정들 각각은 다수의 서브-구정들(sub-spherical crystallites)을 포함한다.
주어진 문장을 읽고 간략하게 요약해주세요.

문장: 
[ 발명의 명칭 ]
다공성 막 및 그 제조방법Porous Membrane and Method for Manufacturing The Same
[ 기술분야 ]
본 발명은 다공성 막 및 그 제조방법에 관한 것으로서, 더욱 구체적으로는, 높은 기계적 강도(mechanical strength) 및 불순물 배재율(rejection rate)을 갖는 동시에 우수한 수투과도(water permeability) 및 파단 신도(elongation at break)를 갖는 다공성 막 및 그 제조방법에 관한 것이다.
[ 배경기술 ]
가열이나 상변화를 이용하는 분리 방법에 비하여 분리막을 이용한 분리 방법은 많은 장점이 있다. 그 중 하나는 분리막의 세공 크기에 따라 원하는 수질을 안정적으로 얻을 수 있으므로 공정의 신뢰도를 높일 수 있다는 점이다. 또한, 분리막을 이용하면 가열 등의 조작이 필요 없기 때문에, 가열 등에 의해 영향을 받을 수 있는 미생물 등을 사용하는 분리 공정에 널리 이용될 수 있다는 장점이 있다.분리막은 평막 및 중공사막을 포함한다. 중공사막 모듈은 중공사막 다발을 이용하여 분리 공정을 수행하기 때문에 분리 공정을 수행할 수 있는 유효면적 면에서 평막에 비해 유리하다. 전통적으로 중공사막은 무균수, 음용수, 초순수 제조 등 정밀 여과 분야에 널리 사용되어 왔으나, 최근에는 하/폐수 처리, 정화조에서의 고액 분리, 산업폐수에서의 부유 물질(SS: Suspended Solid) 제거, 하천수의 여과, 공업용수의 여과, 및 수영장 물의 여과 등으로 그 응용 범위가 확대되고 있다.중공사막은 폴리에스테르 또는 폴리아미드 섬유로 짜여진 관형 편물에 고분자 수지 필름이 코팅된 복합막과, 관형 편물과 같은 보강재 없이 고분자 수지 단독으로 막을 구성하는 단일막으로 분류될 수 있다.복합막은 관형 편물을 보강재로 사용하기 때문에 우수한 기계적 물성(강도 및 신도)을 나타낸다. 그러나, 관형 편물과 그 위에 코팅된 필름은 서로 다른 물질이기 때문에 이들 사이의 접착이 취약하다는 문제점이 있다. 따라서, 막 오염 방지를 위한 산기 공정과 같이 복합막에 물리력이 지속적으로 가해질 경우 관형 편물과 그 위에 코팅된 필름이 서로 분리되어 처리 수질의 악화를 야기할 수 있다. 또한, 복합막은 관형 편물의 굵기로 인해 일정 수준 미만으로 가늘어질 수 없기 때문에 유효 면적 면에서 불리하다. 이러한 이유로 복합막보다는 단일막에 대한 연구가 요즘 활발히 진행되고 있다.단일막은 일반적으로 비용매 유도 상 분리법(Non-solvent Induced Phase Separation: NIPS) 또는 열 유도 상 분리법(Thermally Induced Phase Separation: TIPS)을 이용하여 제조된다.비용매 유도 상 분리법에 의하면, 고분자 수지를 양용매(good solvent)에 용해시킨 방사용액을 구금을 통해 토출하고, 토출된 방사용액을 비용매(non-solvent)를 포함하는 액에 접촉시킴으로써 상기 방사용액의 고화를 유도하여 막을 제조한다.비용매 유도 상 분리법에 의해 제조된 다공성 막은 매크로 보이드(macro void)가 포함된 비대칭의 스폰지 구조만을 갖기 때문에 충분한 기계적 강도를 갖지 못하고, 이러한 낮은 기계적 강도로 말미암아 업계에서 일반적으로 요구되는 0.5 이하의 압밀화 지수(compaction index)를 나타내지 못한다는 단점이 있다. 즉, 다공성 막에 일정 수준 이상의 압력이 가해질 경우 막 수축이 심하게 일어나 기공이 찌그러져 막힘으로써 다공성 막의 수투과도 특성이 심하게 저하되는 문제점이 있다. 또한, 비용매 유도 상 분리법에 의해 제조되는 다공성 막은 그 공칭 공경이 커서 불순물 배제율이 낮다는 문제점이 있다.상기 ‘매크로 보이드’라는 용어는 외접원의 직경이 50 ㎛ 이상인 기공을 의미하고, ‘스폰지 구조’라는 용어는 고형분이 삼차원의 망을 이룬 구조를 의미하며, 이러한 스폰지 구조는 망을 형성하는 고형분으로 구획된 세공을 갖는다. 한편, 열 유도 상 분리법에 의하면, 고분자 수지를 상 분리 온도 이상에서 빈용매(poor solvent)에 강제로 용해시킴으로써 방사용액을 제조한다. 이 방사용액을 구금을 통해 토출하고, 토출된 방사용액을 상 분리 온도 이하의 냉각액에 접촉시킴으로써 방사용액을 응고시켜 막을 제조한다.열 유도 상 분리법에 의해 제조된 다공성 막은, 도 1에 예시된 바와 같이, 매크로 보이드(macro void)를 포함하지 않고 막 두께 방향으로 대칭인 비드 구조, 즉 대칭적 비드 구조(symmetric bead structure)를 갖기 때문에, 막의 기계적 강도 및 불순물 배제율 측면에서 비용매 유도 상 분리법에 의해 제조된 다공성 막에 비해 우수하다. ‘비드 구조’라는 용어는, 구 또는 구와 유사한 형태의 고형분(solids)인 구정(球晶: spherical crystallites) 다수가 직접 또는 줄기상의 고형분을 통해 서로 연결되어 있는 구조를 의미하고, '대칭적 비드 구조'라는 용어는, 막의 외측 부분과 내측 부분이 실질적인 차이를 갖지 않는 비드 구조를 의미한다.다만, 위와 같은 비드 구조의 장점에도 불구하고, 열 유도 상 분리법에 의해 제조된 다공성 막은 비드 구조 특유의 조밀성으로 인해 만족할만한 수투과도 및 파단 신도를 갖지 못하였다. 낮은 수투과도는 다공성 막의 분리 특성을 저하시키고, 낮은 파단 신도는 막 오염 방지를 위한 산기 공정 중에 막 손상의 위험을 증가시킨다.
[ 발명의 개요 ]

[ 해결하려는 과제 ]
본 발명은 위와 같은 관련 기술의 제한 및 단점들에 기인한 문제점들을 방지할 수 있는 다공성 막 및 그 제조방법에 관한 것이다. 본 발명의 일 측면은 높은 기계적 강도 및 불순물 배재율을 갖는 동시에 우수한 수투과도 및 파단 신도를 갖는 다공성 막을 제공하는 것이다.본 발명의 다른 측면은 높은 기계적 강도 및 불순물 배재율을 갖는 동시에 우수한 수투과도 및 파단 신도를 갖는 다공성 막의 제조방법을 제공하는 것이다.
[ 과제의 해결 수단 ]
본 발명의 일 측면으로서, 다수의 구정들(球晶: spherical crystallites)을 포함하는 대칭적 비드 구조(symmetric bead structure)를 갖되, 상기 다수의 구정들 각각은 다수의 서브-구정들(sub-spherical crystallites)을 포함하는 것을 특징으로 하는 다공성 막이 제공된다.본 발명의 다른 측면으로서, 빈용매(poor solvent)에 폴리에테르설폰, 폴리설폰, 및 폴리비닐리덴디플루오라이드 중 적어도 하나를 용해시켜 기본 용액을 제조하는 단계; 상기 기본 용액에 이온성 액체를 첨가하여 방사 도프를 제조하는 단계; 상기 방사 도프를 이중관으로 구성된 구금(spinneret)을 통해 토출하는 단계; 및 토출된 상기 방사 도프를 응고액에 접촉시켜 다공성 구조를 형성하는 단계를 포함하는 것을 특징으로 하는 다공성 막의 제조방법이 제공된다.위와 같은 일반적 서술 및 이하의 상세한 설명 모두는 본 발명을 예시하거나 설명하기 위한 것일 뿐으로서, 특허청구범위의 발명에 대한 더욱 자세한 설명을 제공하기 위한 것으로 이해되어야 한다.
[ 발명의 효과 ]
본 발명에 의한 다공성 막은 우수한 수투과도를 가짐과 동시에 높은 불순물 배제율을 갖기 때문에 전체적 여과 성능의 향상을 담보할 수 있다.또한, 본 발명에 의한 다공성 막은 그 인장 강도가 우수하기 때문에 업계에서 요구되는 0.5 이하의 압밀화 지수(compaction index)를 만족시킨다. 즉, 높은 압력 하에서도 막의 공극의 형상이 변하지 않아 높은 수투과도를 유지할 수 있고, 결과적으로 투과량의 안정적 제어가 가능해진다는 장점이 있다.또한, 본 발명에 의한 다공성 막은 높은 파단 신도를 갖기 때문에 막 오염 방지를 위한 산기 공정으로 인해 막이 손상될 수 있는 위험이 현저히 감소될 수 있다.
[ 도면의 간단한 설명 ]
첨부된 도면은 본 발명의 이해를 돕고 본 명세서의 일부를 구성하기 위한 것으로서, 본 발명의 실시예들을 예시하며, 발명의 상세한 설명과 함께 본 발명의 원리들을 설명한다.도 1은 열 유도 상 분리법에 의해 제조된 종래 다공성 막의 단면을 1,000배로 확대한 주사전자현미경 사진(Scanning Electron Micrograph: SEM)이고,도 2 내지 도 4는 본 발명의 일 실시예에 의해 제조된 다공성 막의 단면을 1,000배, 5,000 배, 및 20,000배로 각각 확대한 주사전자현미경 사진들이다.
[ 발명을 실시하기 위한 구체적인 내용 ]
본 발명에서 ‘수투과도(water permeability)’라는 용어는, 막에 단위 압력을 부여하였을 때 단위 시간 동안 막의 단위 면적을 통과하는 순수의 양(ml)으로 정의되며, 그 단위는 (ml/cm2)·(min)-1·(kgf/cm2)-1이다.본 발명에서 ‘압밀화 지수(compaction index)'라는 용어는, 1.0 kgf/cm2 압력 하에서 측정한 다공성 막의 수투과도를 Lp1.0라 하고, 3.0 kgf/cm2 압력 하에서 측정한 다공성 막의 수투과도를 Lp3.0라 할 때 (Lp1.0 - Lp3.0)/Lp1.0의 식으로 정의되며, 압력이 증가할 때 막의 찌그러짐 정도를 가리킨다. 일반적으로, 막의 인장 강도가 높을수록 압밀화 지수는 낮아진다.이하에서는 본 발명의 실시예들에 따른 다공성 막을 도 2 내지 도 4를 참조하여 구체적으로 설명한다.도 2 내지 도 4는 본 발명의 일 실시예에 의해 제조된 다공성 막의 단면을 1,000배, 5,000배, 및 20,000배로 각각 확대한 주사전자현미경 사진들이다.도 2 내지 도 4로부터 알 수 있는 바와 같이, 본 발명의 다공성 막은 다수의 구정들(100)을 포함하는 대칭적 비드 구조(symmetric bead structure)를 갖는다. 이와 같은 대칭적 비드 구조 덕분에, 본 발명의 다공성 막은 스펀지 구조의 다공성 막에 비해 우수한 기계적 강도 및 불순물 배제율을 나타낼 수 있다.상기 다수의 구정들(100)은 폴리에테르설폰(Polyethersulfone: PES), 폴리설폰(Polysulfone: PS), 및 폴리비닐리덴디플루오라이드(Polyvinylidene Difluoride) 중 적어도 하나를 포함할 수 있다. 본 발명의 일 실시예에 따르면, 상기 다수의 구정들(100)은 폴리비닐리덴디플루오라이드를 포함한다. 선택적으로, 상기 구정들(100)은 결정성 무기물, 예를 들어 지올라이트(zeolite)를 더 포함할 수 있다.비드 구조를 구성하는 구정들(100) 각각은 다수의 서브-구정들(110)을 포함한다. 직접 또는 줄기상의 고형분을 통해 서로 연결되어 있는 구정들(100)이 다수의 서브-구정들(110)을 포함하기 때문에, 서브-구정들을 갖지 않는 구정들만을 포함하는 종래의 다공성 막에 비해 본 발명의 다공성 막은 더 높은 다공도를 가지게 된다. 즉, 본 발명의 다공성 막은 종래의 비드 구조를 갖는 다공성 막에 비해 우수한 수투과도 및 파단 신도를 나타낼 수 있다.다수의 서브-구정들(110)을 갖는 구정들(100)을 포함하는 대칭적 비드 구조 덕분에, 본 발명의 일 실시예에 따른 다공성 막은 1.0 내지 3.0 kgf/cm2의 질소압 하에서 수투과도(water permeability)를 측정할 경우 0.7 (ml/cm2)·(min)-1·(kgf/cm2)-1 이상의 우수한 수투과도를 나타냄과 동시에, 압력이 증가할 때 막의 찌그러짐 정도를 가리키는 압밀화 지수(compaction index)는 0.5 이하로서 매우 낮다. 본 발명에서 압밀화 지수는 하기의 식으로 정의된다.식: CI = (Lp1.0 - Lp3.0)/Lp1.0(여기서, CI는 압밀화 지수이고, Lp1.0는 1.0 kgf/cm2 압력 하에서 측정되는 수투과도이며, Lp3.0는 3.0 kgf/cm2 압력 하에서 측정되는 수투과도임)또한, 본 발명의 일 실시예에 따른 다공성 막은 0.7kgf/fiber 이상의 인장 강도 및 50% 이상의 파단 신도를 갖고, 0.1㎛의 직경을 갖는 입자에 대한 배제율이 90% 이상이다.이하에서는, 본 발명의 다공성 막의 제조방법의 일 실시예를 구체적으로 설명한다.우선, 빈용매에 고분자 수지를 용해시켜 기본 용액을 제조한다. 일반적으로, 다공성 막 제조에 사용되는 고분자 수지는 폴리에테르설폰(Polyethersulfone: PES), 폴리설폰(Polysulfone: PS), 및 폴리비닐리덴디플루오라이드(Polyvinylidene Difluoride: PVDF) 중 적어도 하나를 포함한다. 이 중에서도 특히 PVDF가 흥미를 끌고 있는데, 그 이유는 물을 살균하는데 많이 사용되는 오존을 비롯한 산화 분위기에 저항성을 지니고 있기 때문이다. 또한, PVDF는 대부분의 무기산과 유기산, 지방족 및 방향족 탄화수소, 알코올, 및 할로겐화 용매의 공격에도 내구성을 보인다.한편, 상기 빈용매는 상기 고분자 수지를 상온에서는 잘 녹이지 못하고, 고온으로 가열될 때에만 용해시킬 수 있는 용매이다. 상기 고분자 수지는 100℃ 이상 그러나 상기 빈용매의 끓는점 미만의 온도에서 상기 빈용매에 용해된다. 본 발명의 일 실시예에 따른 빈용매는 시클로헥사논, 이소포론, γ-부티로락톤(γ-butyrolactone), 메틸이소아밀케톤, 프탈산 디메틸, 프로필렌글리콜메틸에테르, 프로필렌카르보네이트, 디아세톤알코올, 및 글리세롤트리아세테이트 중 적어도 하나를 포함한다.상기 기본 용액에서 고분자 수지의 농도는 요구되는 다공성 막의 강도와 수투과도들을 고려하여 적절하게 선택되어야 한다. 본 발명의 일 실시예에 따르면, 상기 기본 용액은 20 내지 40 중량%의 고분자 수지 및 60 내지 80 중량%의 빈용매를 포함한다. 고분자 수지의 농도가 20 중량% 미만인 경우에는 다공성 막 형태를 얻기 어렵고, 설령 다공성 막 형태를 얻을 수 있다고 하더라도 그 강도가 지나치게 낮다. 반면, 고분자 수지의 농도가 40 중량%를 초과하는 경우에는 방사 도프의 방사 자체가 어려울 뿐만 아니라 그러한 용액을 만들기 위해 고분자 수지의 온도를 지나치게 높여야 하는 부담이 있고, 제조되는 다공성 막의 공극률이 작아져 수투과도 특성이 저하된다.한편, 본 발명자는 높은 기계적 강도 및 불순물 배재율을 갖는 다공성 막을 제조하기 위해서는 다공성 막이 스펀지 구조가 아닌 비드 구조를 가져야 한다고 판단하였다. 따라서, 비용매 유도 상 분리법이 아닌 열 유도 상 분리법을 이용하여 다공성 막을 제조하여야 한다는 결론에 도달하였다.또한, 비드 구조를 구성하는 다수의 구정들 자체도 다수의 작은 서브-구정들로 형성된다면 다공성 막의 다공도가 증가될 것이고, 비드 구조가 갖는 단점, 즉 비드 구조 특유의 조밀성으로 인한 낮은 수투과도 및 낮은 파단 신도 문제가 극복될 수 있다고 판단하였다.이와 같은 판단 하에, 어떻게 하면 비드 구조를 구성하는 다수의 구정들 각각이 다수의 작은 서브-구정들을 포함하도록 할 수 있을까를 연구하던 중, 상기 기본 용액 자체를 방사 도프로서 사용하는 대신에 기본 용액에 이온성 액체를 첨가하고 그 결과물을 방사 도프로서 사용할 경우 비드 구조에 변화가 나타남을 발견하였다.즉, 열 유도 상 분리법에 의한 다공성 막 제조에 있어서 상기 기본 용액 자체를 방사 도프로 사용하는 경우가 대부분이었는데, 이와 같이 제조된 다공성 막의 구정들 그 어느 것도 다수의 서브-구정들을 포함하지 않는다. 그러나, 상기 기본 용액에 이온성 액체를 첨가하고 그 결과물을 방사 도프로서 사용하여 다공성 막을 제조한 결과, 놀랍게도 다수의 구정들 각각이 다수의 서브-구정들로 형성됨을 발견하였다.따라서, 본 발명의 다공성 막 제조방법에 의하면, 상기 기본 용액에 이온성 액체, 예를 들어 1-부틸-3-메틸이미다졸리움 테트라플루오로보레이트(1-butyl-3-methylimidazolium tetrafluoroborate: BMIM-BF4)를 첨가함으로써 방사 도프를 제조한다. 본 발명의 일 실시예에 따르면, 상기 기본 용액에 상기 이온성 액체가 상기 폴리비닐리덴디플루오라이드의 중량 대비 2 내지 20%의 양으로 첨가된다.선택적으로, 상기 기본 용액에 결정성 무기물, 예를 들어 지올라이트를 더 첨가함으로써 서브-구정들의 형성을 촉진할 수 있다. 방사 도프 내에서 상기 결정성 무기물의 함량은 5 내지 20 중량%일 수 있는데, 결정성 무기물의 함량이 5 중량% 미만일 경우에는 다공성 막의 기공 형성에 아무런 도움이 되지 못하고, 20 중량%를 초과하면 방사 도프의 상분리가 급속도로 진행되기 때문에 방사 공정을 수행하기 직전까지 상기 방사 도프를 고온으로 유지하여야 하는 문제가 있을 뿐만 아니라 방사 공정시 절사가 야기될 수도 있다.위와 같이 제조된 방사 도프를 이중관으로 구성되어 있는 구금(spinneret)을 통해 약 10 내지 30 g/min의 토출 속도로 토출한다. 이와 동시에, 다공성 막에 중공을 형성하기 위하여 글리세린 50~100 중량%와 순수 50~0 중량%를 포함하는 용액을 구금의 슬릿(slit)을 통해 토출시킨다.구금을 통해 토출된 방사 도프는 에어 갭(air gap)을 거쳐 응고조(coagulation bath) 내의 비용매(non-solvent)를 포함하는 응고액에 침지되어 고화된다. 상기 에어 갭은 주로 공기층이나 불활성 기체층이며, 에어 갭의 길이는 5 내지 30 cm이다. 응고조 내에 존재하여 방사 도프의 고화를 유도하는 응고액은 20 내지 80 중량%의 물 및 20 내지 80 중량%의 휘발성 유기용매를 포함할 수 있다. 상기 휘발성 유기용매는 메탄올, 에탄올, 이소프로필알코올, 아세톤, 부타논(메틸에틸케톤), 디아세틸, 아세틸아세톤, 헥산-2,5-디온, 디에틸에테르, 디이소프로필에테르, 및 폴리에테르 중 적어도 하나를 포함한다. 본 발명의 일 실시예에 의하면, 상기 응고액의 온도는 5 내지 20 ℃로 유지된다. 응고액의 온도가 5 ℃ 미만일 경우에는 막의 수투과도가 저하되는 단점이 있으며, 20 ℃를 초과할 경우에는 막의 기계적 강도가 저하되는 단점이 있다.방사구금으로부터 토출된 방사 도프가 에어 갭과 응고액을 순차적으로 거치면서 고-액 상분리에 의해 고화되어 중공사막의 형태의 다공성 구조가 만들어진다. 이어서, 다공성 구조에 잔존할 수 있는 용제 및 첨가제의 제거를 위하여 순수로 다공성 구조를 세정한다. 즉, 이러한 세정 공정이 수행되는 동안에 다공성 구조로부터 상기 빈용매 및 이온성 액체 등이 제거된다. 본 발명의 일 실시예에 의하면, 상기 세정 공정이 수행되는 세정조는 5 내지 20 ℃로 유지된다.응고조에서 고화된 다공성 구조를 순수로 세정한 후, 약 60 내지 120 ℃의 온도로 유지되는 수조에서 10 내지 30 시간 동안 열처리한 후 건조함으로써 다공성 막을 완성한다. 열 처리 시간이 10시간 미만일 경우에는 열 처리 효과가 미미하여 최종 다공성 막이 만족할 만한 기계적 강도를 나타내지 못하고, 열 처리 시간이 30시간을 초과할 경우에는 막 구조가 지나치게 치밀해져 막의 수투과도가 저하된다.선택적으로, 다공성 구조를 순수로 세정한 후 보습(wetting) 공정을 수행할 수 있다. 이는 최종적으로 제조되는 다공성 막이 낮은 초기 젖음성을 가질 경우 수처리 초기에 만족할만한 수투과도를 나타낼 수 없기 때문이다. 본 발명의 일 실시예에 의하면, 상기 다공성 구조의 보습은 상기 다공성 구조를 보습액에 3 내지 5 시간 동안 침지시킴으로써 수행된다. 선택적으로, 보습액를 상기 다공성 구조에 분사함으로써 보습 공정이 수행될 수도 있다. 본 발명의 일 실시예에 의하면, 상기 보습액은 글리세린, 폴리에틸렌 글리콜, 및 폴리프로필렌 글리콜 중 적어도 하나를 포함한다. 상기 보습액은 물 및/또는 에탄올을 더 포함할 수도 있는데, 이 경우 보습액 중 물/에탄올의 함량은 10 내지 50 중량%이다. 상기 보습 공정이 완료되면 건조 및 열처리 공정이 수행된다. 예를 들어, 50 내지 120 ℃의 온도에서 1 내지 5 시간 동안 상기 다공성 막을 오븐 내에서 열 처리할 수 있다. 열 처리 시간이 1시간 미만일 경우에는 열 처리 효과가 미미하여 최종 다공성 막이 만족할 만한 기계적 강도를 나타내지 못하고, 열 처리 시간이 5 시간을 초과할 경우에는 막 구조가 지나치게 치밀해져 막의 수투과도가 저하된다.본 발명의 일실시예에 따라 제조된 튜브형 다공성 막은 내표면에서 외표면까지 전체적으로 비드 구조를 갖기 때문에 고강도 특성을 나타냄과 동시에, 다수의 구정들 각각이 다수의 서브-구정들로 형성되어 있어 그 수투과도가 우수하고 높은 파단 신도를 갖는다. 이하, 실시예 및 비교예를 통해 본 발명을 구체적으로 설명한다. 다만, 하기의 실시예는 본 발명의 이해를 돕기 위한 것일 뿐으로 이것에 의해 본 발명의 권리범위가 제한되지는 않는다.실시예 1폴리비닐리덴플루오라이드(PVDF)을 100℃ 이상에서 γ-부티로락톤(γ-butyrolactone)에 용해시켜 기본 용액을 제조하였다. 기본 용액 내 폴리비닐리덴플루오라이드의 함량은 30중량%이었고, γ-부티로락톤의 함량은 70중량%이었다. 상기 기본 용액에 이온성 액체로서 1-부틸-3-메틸이미다졸리움 테트라플루오로보레이트(1-butyl-3-methylimidazolium tetrafluoroborate: BMIM-BF4)를 첨가함으로써 방사 도프를 제조하였다. BMIM-BF4의 첨가량은 PVDF 중량 대비 5%이었다.이렇게 제조된 방사도프를 이중관으로 구성된 방사구금을 통해 토출하였다. 다공성 막에 중공을 형성하기 위하여 80 중량%의 글리세린과 20 중량%의 순수를 포함하는 용액을 방사구금의 슬릿을 통해 토출하였다.토출된 방사용액은 10 cm의 길이를 갖는 에어 갭을 통과하여 응고조 내의 응고액으로 침지되었다. 응고액은 80 중량%의 순수 및 20 중량%의 에탄올을 포함하는 혼합물로서, 약 10℃로 유지되었다.응고조에서 고화된 다공성 구조를 순수로 세정한 후, 약 120℃에서 열수 세정을 실시하였다. 30중량%의 폴리에틸렌 글리콜 및 70중량%의 에탄올을 포함하는 보습액에 상기 다공성 구조를 6시간 침지한 후 약 80℃에서 건조함으로써 다공성 막을 완성하였다.실시예 2BMIM-BF4의 첨가량이 PVDF 중량 대비 2%이었다는 것을 제외하고, 상기 실시예 1과 동일한 방법으로 다공성 막을 완성하였다.비교예 1BMIM-BF4을 첨가하지 않았다는 것을 제외하고, 상기 실시예 1과 동일한 방법으로 다공성 막을 완성하였다.위 실시예들 및 비교예에 의해 얻어진 최종 다공성 막들의 수투과도(Lp), 압밀화 지수, 파단신도, 인장강도, 및 0.1㎛의 직경을 갖는 입자에 대한 배재율(rejection rate)을 아래의 방법으로 측정 또는 계산한 결과, 아래의 표 1에 나타난 결과를 얻었다.다공성 막의 수투과도직경 10mm 및 길이 170mm 인 아크릴 튜브와 다공성 막을 준비하였다. 상기 다공성 막을 160mm의 길이로 절단한 후 개방된 그 일단을 접착제로 밀봉하였다. 이어서, 상기 다공성 막을 상기 아크릴 튜브에 넣은 후, 아크릴 튜브의 한쪽 말단과 상기 다공성 막의 개방된 타단부 사이를 밀봉하였다. 그 후, 상온(ambient temperature: 25 ℃)에서 상기 아크릴 튜브의 다른 쪽 개방된 말단을 통해 아크릴 튜브의 내벽과 다공성 막 사이로 순수를 넣고 1.0 kgf/cm2의 질소압을 가하였다. 그리고, 1.0 kgf/cm2 압력 하에서의 측정된 수투과도(Lp1.0)를 아래의 식 1에 의해 구하였다. [식 1]수투과도(Lp) = V/(S·t·P)여기서, V는 다공성 막을 투과한 투과수의 양(ml)이고, S는 다공성 막의 면적(cm2)이고, t는 투과 시간(min)이며, P는 질소압의 크기(kgf/cm2)이다.이어서, 3.0 kgf/cm2의 질소압 하에서의 수투과도(Lp1.5)도 위와 동일한 방법으로 구하였다.압밀화 지수다공성 막의 압밀화 지수를 아래의 식 2에 의해 구하였다.[식 2]CI = (Lp1.0 - Lp3.0)/Lp1.0여기서, CI는 압밀화 지수이고, Lp1.0은 1.0 kgf/cm2의 질소압 하에서 측정된 수투과도이고, Lp3.0은 3.0 kgf/cm2의 질소압 하에서 측정된 수투과도이다.파단 신도인장강도, 압축강도 등 각종 기계적 특성을 측정할 수 있는 만능재료시험기(Instrone 4303)를 이용하였다. 준비된 10N(1kgf) cell에 중공사막을 120mm로 절단 후 양 끝 10mm씩을 그립(grip) 부분에 장착 후 50mm/min 속도로 중공사막을 잡아당겨서 막의 파단 직전의 신율(원래 길이에 대한 늘어난 길이의 비율)을 측정하였다.인장 강도인장강도, 압축강도 등 각종 기계적 특성을 측정할 수 있는 만능재료시험기(Instrone 4303)를 이용하였다. 준비된 10N(1kgf) cell에 중공사막을 120mm로 절단 후 양 끝 10mm씩을 그립(grip) 부분에 장착 후 50mm/min 속도로 중공사막을 잡아당겨서 막의 파단 강력(Kgf)을 측정하였다.0.1㎛의 직경을 갖는 입자에 대한 배제율직경 10mm 및 길이 170mm 인 아크릴 튜브와 다공성 막을 준비하였다. 상기 다공성 막을 160mm의 길이로 절단한 후 개방된 그 일단을 접착제로 밀봉하였다. 이어서, 상기 다공성 막을 상기 아크릴 튜브에 넣은 후, 아크릴 튜브의 한쪽 말단과 상기 다공성 막의 개방된 타단부 사이를 밀봉하였다. 이어서, 0.1㎛의 평균직경을 갖는 스티렌 비드(styrene bead)를 순수(pure water)에 넣어 0.05wt%의 스티렌 비드를 함유하는 원수(substrate)를 제조하였다. 상기 아크릴 튜브의 다른 쪽 말단(개방된 말단)을 통해 아크릴 튜브의 내벽과 다공성 막 사이로 상기 원수을 주입하였다. 이어서, 상온(ambient temperature: 25 ℃) 하에서 상기 다공성 막에 0.05 kgf/cm2의 질소압을 1분 동안 가하여 다공성 막을 투과한 투과수를 얻었다. 이어서, 상기 원수와 상기 투과수의 스티렌 비드 농도를 UV[UV-160A](at 460λ)를 이용하여 각각 측정하였고, 아래의 식 3에 의해 다공성 막의 배제율을 구하였다.[식 3]배제율(%) = (Cs - Cp)/Cs × 100여기서, Cs는 원수에서 스티렌 비드의 농도이고, Cp는 투과수에서 스티렌 비드의 농도이다.질소압 1.0 kgf/cm2하에서 측정된수투과도(Lp1.0)질소압 3.0 kgf/cm2하에서 측정된수투과도(Lp3.0)압밀화지수파단신도(%)인장강도(kgf/fiber)0.1㎛의 직경을 갖는 입자에 대한 배제율 (%)실시예 11.31.2 0.077801.095실시예 20.90.70.222550.997비교예 10.30.280.067401.399
[ 부호의 설명 ]
100: 구정				110: 서브-구정